(57)【要約】【課題】  長時間の使用下でも近赤外線吸収剤の劣化に帰属される分光特性変化が起こらず、透明性が低下しないディスプレイ用フィルタ、及びこのディスプレイ用フィルタが適用されたディスプレイを提供する。【解決手段】  少なくとも近赤外線吸収剤と紫外線吸収剤とが同一層に含有された近赤外線紫外線吸収層を備えるディスプレイ用フィルタであって、当該ディスプレイ用フィルタへ２５５Ｗ／ｍ２の紫外線を４３℃、１００時間照射させた前後のヘイズ値の差が３％以下、かつ８００〜１１００ｎｍにおける光線透過率の値の差の最大値が３％以下であるディスプレイ用フィルタ。【選択図】  図１
2007017742.tif 000002
【特許請求の範囲】
【請求項１】
少なくとも近赤外線吸収剤と紫外線吸収剤とが同一層に含有された近赤外線紫外線吸収層を備えるディスプレイ用フィルタであって、当該ディスプレイ用フィルタへ２５５Ｗ／ｍ２の紫外線を４３℃、１００時間照射させた前後のヘイズ値の差が３％以下、かつ８００〜１１００ｎｍにおける光線透過率の値の差の最大値が３％以下であることを特徴とするディスプレイ用フィルタ。
【請求項２】
３８０ｎｍ未満の波長領域の全てにおいて、光線透過率が１０％以下であることを特徴とする請求項１に記載のディスプレイ用フィルタ。
【請求項３】
前記紫外線吸収剤の分子量が４００以上であることを特徴とする請求項１又は２に記載のディスプレイ用フィルタ。
【請求項４】
前記紫外線吸収剤の分子量が１００００以上であることを特徴とする請求項１乃至３のいずれかに記載のディスプレイ用フィルタ。
【請求項５】
前記近赤外線紫外線吸収層に更に分子量が３００以上の光安定剤が含有されていることを特徴とする請求項１乃至４のいずれかに記載のディスプレイ用フィルタ。
【請求項６】
前記光安定剤の分子量が１００００以上であることを特徴とする請求項５に記載のディスプレイ用フィルタ。
【請求項７】
請求項１乃至請求項６のいずれかに記載のディスプレイ用フィルタであって、色調調整機能、電磁波遮蔽機能、反射防止機能、防眩機能、防汚染機能、ネオン光吸収機能のいずれか一種もしくは二種以上の機能を有する一層もしくは二層以上の層を更に有することを特徴とするディスプレイ用フィルタ。
【請求項８】
請求項1乃至請求項７のいずれかに記載のディスプレイ用フィルタがディスプレイの表示面に配置されていることを特徴とするディスプレイ。
【発明の詳細な説明】
【技術分野】
【０００１】
本発明は、ディスプレイ用フィルタ及びこれを用いたディスプレイに関するものである。
更に詳細には、外光に直接暴露される環境下においた場合でも、近赤外線吸収剤の劣化や透明性の低下が起こらない、ディスプレイ用フィルタ及びディスプレイに関するものである。
【背景技術】
【０００２】
近年、種々の電子機器の表示パネルとして、ＣＲＴ（ブラウン管）、ＬＣＤ（液晶ディスプレイ）、ＰＤＰ（プラズマディスプレイ）、有機・無機ＥＬディスプレイ、ＦＥＤ（フィールドエミッションディスプレイ）等の電子ディスプレイが使用されている。
このような電子ディスプレイの前面には、不要な発光成分を除去して、表示色を鮮明にするために、フィルタが設置されている。例えば、プラズマディスプレイでは、キセノンとネオンの混合ガスのプラズマ放電により８００〜１１００ｎｍ付近の近赤外線が発生し、発生した近赤外線は周辺機器の誤作動を引き起こす。この為、プラズマディスプレイでは近赤外線を吸収除去する機能を有するフィルタをディスプレイの前面に設置している。上記近赤外線吸収除去機能は、近赤外線吸収剤を樹脂中に含有した近赤外線吸収層により発現されることが多いが、近赤外線吸収剤の中には太陽光線に中に含まれる紫外線により分解が促進されるものがある。そのため、ディスプレイ用フィルタには、紫外線をカットする機能（耐光性）を付与する必要があった。
【０００３】
この問題を解決する為に、種々の検討がなされている。例えば、特許文献１には近赤外線吸収層を保護するための紫外線吸収層を別途設けるプラズマディスプレイ用フィルタが記載されている。しかしながら、このフィルタは近赤外線吸収層の耐光性が向上する一方で、層の増加によるフィルムの厚膜化や製造工程の煩雑化、高コスト化を引き起こす問題がある。また、特許文献２には基材フィルムの少なくとも片面に、接着性改質層を介して近赤外線吸収層が形成された近赤外線吸収フィルムであって、基材フィルム中に紫外線吸収剤を含有させた近赤外線吸収フィルムが記載されている。この方法であれば層の増加は無いものの、基材フィルムの成膜が非常に高温で行われるため、高耐熱性を有する紫外線吸収剤しか使用できないという問題がある。一方、特許文献３には、赤外線吸収剤と紫外線吸収剤を共存させた紫外線赤外線吸収性薄膜を含んだ、撥水性紫外線赤外線吸収性ガラスが提案されている。
【０００４】
【特許文献１】特開平１１−２４９５７６号公報
【特許文献２】特開２００５−３１６５４号公報
【特許文献３】特開平７−２９１６６７号公報
【発明の開示】
【発明が解決しようとする課題】
【０００５】
本発明者らは、赤外線吸収剤と紫外線吸収剤を共存させる方法によりディスプレイ用フィルタを得る方法について検討したところ、該方法により得られるフィルタは長時間の使用によってディスプレイ用フィルタの透明性が低下することが明らかになった。更に検討した結果、該フィルタは、長時間の使用により、紫外線赤外線吸収層表面に紫外線吸収剤がブリードアウトしていることが分かった。特に、基材として樹脂基材を使う場合には、透湿性や透ガス性があるため外的要因を受け易く、紫外線吸収剤がよりブリードアウトし易い傾向がある。特許文献３には長時間の使用による透明性の低下やブリードアウトに関する言及はない。
本発明は以上のような問題点を考慮してなされたものであり、長時間の使用下でも近赤外線吸収剤の劣化に帰属される分光特性変化が起こらず、透明性が低下しないディスプレイ用フィルタ、及びこのディスプレイ用フィルタが適用されたディスプレイを提供することを目的とする。
【課題を解決するための手段】
【０００６】
本発明のディスプレイ用フィルタは、少なくとも近赤外線吸収剤と紫外線吸収剤とが同一層に含有された近赤外線紫外線吸収層を備えるディスプレイ用フィルタであって、当該ディスプレイ用フィルタへ２５５Ｗ／ｍ２の紫外線を４３℃、１００時間照射させた前後のヘイズ値の差が３％以下、かつ８００〜１１００ｎｍにおける光線透過率の値の差の最大値が３％以下である。
【０００７】
本発明のディスプレイ用フィルタは、３８０ｎｍ未満の波長領域の全てにおいて、光線透過率が１０％以下であることが紫外線吸収機能の点から好ましい。
【０００８】
本発明のディスプレイ用フィルタは、前記紫外線吸収剤の分子量が４００以上であることが好ましく、特に１００００以上であることが好ましい。
紫外線吸収剤がこのような分子量を有する場合には、近赤外線紫外線吸収層中で紫外線吸収剤が動きにくくなるため、当該紫外線吸収剤が、長時間の使用によって、近赤外線紫外線吸収層中からその表面にブリードアウトしにくくなり、その結果、透明性の低下を防止することができるからである。
【０００９】
また、本発明のディスプレイ用フィルタは、前記近赤外線紫外線吸収層に更に分子量が３００以上の光安定剤が含有されていることが好ましく、特に、該光安定剤の分子量が１００００以上であることが好ましい。
光安定剤が含有されている場合には、長時間の使用による光線透過率の低下をより効果的に防止することができる。また、光安定剤の分子量が大きいと、紫外線吸収剤と同様に、光安定化剤が近赤外線紫外線吸収層中からその表面にブリードアウトするのを防止することができるからである。
【００１０】
上記ディスプレイ用フィルタには、種々の機能を付与するために、色調調整機能、電磁波遮蔽機能、反射防止機能、防眩機能、防汚染機能、ネオン光吸収機能のいずれか一種もしくは二種以上の機能を有する一層もしくは二層以上の層を更に有することが好ましい。
【００１１】
また、本発明のディスプレイは、上記ディスプレイ用フィルタがディスプレイの表示面に配置されていることを特徴とする。
【発明の効果】
【００１２】
本発明のディスプレイ用フィルタは、近赤外線吸収剤と紫外線吸収剤とが同一層に含有された層を備えるため、フィルタの膜厚が薄く、製造工程が単純化され、低コストで製造可能になり、加工性及び生産性が良好である。また、紫外線吸収剤が高温環境に曝される工程を含まないため、紫外線吸収剤の種類が限定されにくい。更に、環境安定性に優れ、長時間の使用下でも近赤外線吸収剤の劣化に帰属される分光特性の変化が起こらず、且つ透明性の低下が抑制されるという効果を奏する。また、本発明は、そのようなディスプレイ用フィルタを用いたディスプレイを提供することができる。
【発明を実施するための最良の形態】
【００１３】
図１〜図４は、本発明によるディスプレイ用フィルタの積層構造を例示する断面図である。
本発明によるディスプレイ用フィルタは、最も基本的には、図１に符号１で示されるように、透明基材２と近赤外線紫外線吸収層３とからなる積層体４である。この透明基材２は、積層の際に行われ得る接着性向上のための処理が施されたものであっても良い。また、必要に応じて透明基材２と近赤外線吸収層３の間に接着剤層を有していても良い。
【００１４】
本発明のディスプレイ用フィルタは前記透明基材２の代わりに、光学フィルタの分野で知られた機能層を用いても良い。機能層としては、例えば、電磁波遮蔽機能、色調調整機能、反射防止機能、防眩機能、防汚染機能、紫外線吸収機能、ネオン光吸収機能のいずれか一種もしくは二種以上の機能を有する一層もしくは二層以上の層を挙げることができる。
【００１５】
本発明においては、例えば図２に示されるように、透明基材２と近赤外線紫外線吸収剤層３とからなる積層体４の上に必要に応じて光学フィルタの分野で知られた機能層５を更に設けて、ディスプレイ用フィルタ１１とすることができる。機能層５としては、電磁波遮蔽機能、色調調整機能、反射防止機能、防眩機能、防汚染機能、紫外線吸収機能のいずれか一種もしくは二種以上の機能を有する一層もしくは二層以上の層であることが好ましい。
図２においては、機能層５が近赤外線紫外線吸収層３の上に積層されているが、積層構造はこれらに限定されず、例えば、図３に示されるように、透明基材２上に機能層５が積層され、その上に近赤外線紫外線吸収層３が積層されたような構造であってもよい。また、図４に示されるように、図３における近赤外線紫外線吸収層３上に、更に別の機能層５’が積層されたような構造であってもよい。また、本発明のディスプレイ用フィルタの積層構造は、上記例示に限られない。
以下、上記ディスプレイ用フィルタの各層についてそれぞれ説明する。
【００１６】
［近赤外線紫外線吸収層］
本発明の近赤外線紫外線吸収層は、少なくとも近赤外線吸収剤及び紫外線吸収剤に加え、バインダ樹脂を含んでなり、更に必要に応じて光安定化剤等の添加剤を含有する。
【００１７】
（近赤外線吸収剤）
本発明で使用する近赤外線吸収剤は、ディスプレイ用フィルタの近赤外線吸収層として利用可能なもの、すなわち、バインダ樹脂に配合可能であり、この近赤外線吸収剤を含んで成る近赤外線紫外線吸収層が少なくとも８００〜１１００ｎｍの波長を吸収できるものであるならば、任意の化合物の中から選択することができる。
【００１８】
少なくとも８００〜１１００ｎｍの波長領域内に吸収最大波長を有する近赤外線吸収剤としては、具体的には、ポリメチン系化合物、シアニン系化合物、フタロシアニン系化合物、ナフタロシアニン系化合物、ナフトキノン系化合物、アントラキノン系化合物、ジチオール系化合物、インモニウム系化合物、ジインモニウム系化合物、アミニウム系化合物、ピリリウム系化合物、セリリウム系化合物、スクワリリウム系化合物、銅錯体類、ニッケル錯体類、ジチオール系金属錯体類の有機系近赤外線吸収色素、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等の無機系近赤外線吸収色素、を１種、又は２種以上を併用することができる。中でも、アントラキノン系化合物、ナフトキノン系化合物、フタロシアニン系化合物、ジインモニウム系化合物が好ましい。
種類や添加量は、近赤外線吸収色素の吸収波長や吸収係数や、色調及びディスプレイ用前面板に要求される透過率などによって適宜選択すればよい。
近赤外線吸収剤の配合量は、近赤外線紫外線吸収層全体の固形分に対して０．１〜４０重量％、更に１〜２０重量％が好ましい。
【００１９】
（紫外線吸収剤）
本発明で使用する紫外線吸収剤としては、有機系紫外線吸収剤が挙げられる。有機系紫外線吸収剤としては、公知のものがいずれも使用できる。
近赤外線紫外線吸収層中に存在する紫外線吸収剤が、長時間の使用によって、近赤外線紫外線吸収層中からその表面にブリードアウトし、その結果透明性を低下させることを防止する観点から、紫外線吸収剤の分子量は大きい方が好ましい。紫外線吸収剤の分子量が大きい場合には、近赤外線紫外線吸収層中で紫外線吸収剤が動きにくくなるためである。
【００２０】
有機系紫外線吸収剤には、低分子化合物型と重合体型が存在し、いずれを用いても良いし、それぞれ混合して用いても良い。
低分子化合物型の有機系紫外線吸収剤は、低分子化合物からなるものであり、重合体とは異なる。このような紫外線吸収剤としては、特に限定されないが、各種有機溶剤に対する溶解性、各種バインダ樹脂との相溶性、紫外線吸光係数、耐久性、光安定剤との相乗効果などの点から、ベンゾトリアゾール系、ベンゾフェノン系、環状イミノエステル系の紫外線吸収剤が好適である。また、紫外線吸収剤を２種以上併用してもよい。
【００２１】
ベンゾトリアゾール系紫外線吸収剤、トリアジン系紫外線吸収剤、ベンゾオキサジン系紫外線吸収剤またはベンゾフェノン系紫外線吸収剤が使用される。なかでも立体障害が大きく、ブリードアウトしにくいトリアジン系紫外線吸収剤が好ましい。
ベンゾトリアゾール系紫外線吸収剤としては、例えば２−（２’−ヒドロキシ−５’−メチルフェニル）ベンゾトリアゾール、２−（２’−ヒドロキシ−３’−（３，４，５，６−テトラヒドロフタルイミドメチル）−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−５’−ｔｅｒｔ−オクチルフェニル）ベンゾトリアゾール、２−（３’−ｔｅｒｔ−ブチル−５’−メチル−２’−ヒドロキシフェニル）−５−クロロベンゾトリアゾール、２，２’−メチレンビス（４−（１，１，３，３−テトラメチルブチル）−６−（２Ｈ−ベンゾトリアゾール−２−イル）フェノール）、２−（２’−ヒドロキシ−３’，５’−ビス（α，α−ジメチルベンジル）フェニル）−２Ｈ−ベンゾトリアゾール、２−（３’，５’−ジ−ｔｅｒｔ−アミル−２’−ヒドロキシフェニル）ベンゾトリアゾール、５−トリフルオロメチル−２−（２−ヒドロキシ−３−（４−メトキシ−α−クミル）−５−ｔｅｒｔ−ブチルフェニル）−２Ｈ−ベンゾトリアゾール等が挙げられる。なかでも２−（２’−ヒドロキシ−５’−メチルフェニル）ベンゾトリアゾール、２−（２’−ヒドロキシ−３’−（３，４，５，６−テトラヒドロフタルイミドメチル）−５’−メチルフェニル）ベンゾトリアゾール、２−（２’−ヒドロキシ−３’，５’−ジ−ｔｅｒｔ−ブチルフェニル）ベンゾトリアゾール、２−（２’−ヒドロキシ−５’−ｔｅｒｔ−オクチルフェニル）ベンゾトリアゾール、２−（３’−ｔｅｒｔ−ブチル−５’−メチル−２’−ヒドロキシフェニル）−５−クロロベンゾトリアゾールが好ましい。
トリアジン系の紫外線吸収剤としては、ヒドロキシフェニルトリアジン系の例えば商品名ＴＩＮＵＶＩＮ４００（チバスペシャルティーケミカル社製）が好ましい。
ベンゾオキサジン系の紫外線吸収剤としては、２−メチル−３，１−ベンゾオキサジン−４−オン、２−ブチル−３，１−ベンゾオキサジン−４−オン、２−フェニル−３，１−ベンゾオキサジン−４−オン、２−（１−又は２−ナフチル）−３，１−ベンゾオキサジン−４−オン、２−（４−ビフェニル）−３，１−ベンゾオキサジン−４−オン、２，２’−ビス（３，１−ベンゾオキサジン−４−オン）、２，２’−ｐ−フェニレンビス（３，１−ベンゾオキサジン−４−オン、２，２’−ｍ−フェニレンビス（３，１−ベンゾオキサジン−４−オン）、２，２’−（４，４’−ジフェニレン）ビス（３，１−ベンゾオキサジン−４−オン）、２，２’−（２，６又は１，５−ナフタレン）ビス（３，１−ベンゾオキサジン−４−オン）、１，３，５−トリス（３，１−ベンゾオキサジン−４−オン−２−イル）ベンゼンなどが挙げられるが、中でも２，２’−ｐ−フェニレンビス（３，１−ベンゾオキサジン−４−オン）が好ましい。
ベンゾフェノン系紫外線吸収剤としては、２−ヒドロキシ−４−メトキシベンゾフェノン、２−ヒドロキシ−４−ｎ−オクトキシベンゾフェノン、２−ヒドロキシ−４−メトキシ−２’−カルボキシベンゾフェノン、２，４−ジヒドロキシベンゾフェノン、２，２’−ジヒドロキシ−４−メトキシベンゾフェノン等が挙げられ、なかでも２−ヒドロキシ−４−ｎ−オクトキシベンゾフェノンが好ましい。
これらの紫外線吸収剤は単独で用いても、二種以上併用してもよい。
【００２２】
上記低分子化合物型の紫外線吸収剤を用いる場合、分子量が４００以上、特に５００以上であることが好ましい。該分子量が４００未満である場合には、該近赤外線紫外線吸収層中で、紫外線吸収剤が動きやすく、ディスプレイを長時間使用すると、近赤外線紫外線吸収層中に存在する紫外線吸収剤が、近赤外線紫外線吸収層の表面に経時でブリードアウトしやすく、透明性が低下しやすい。
また、低分子化合物型の紫外線吸収剤の分子量は２０００以下であることが好ましい。該分子量が２０００より大きい場合には、紫外線吸収効果を得るために必要な紫外線吸収剤量が多くなる場合があり、結果として、透明性が低下することや、必要量を相溶できず満足な性能が得られない場合がある。
【００２３】
本発明で使用する重合体型の紫外線吸収剤は、重合体からなる紫外線吸収剤をいう。例えば、少なくとも紫外線吸収剤として用いられる化合物の残基とポリマー主鎖を形成するための炭素−炭素二重結合とを有する原料モノマーを重合してなる重合体が挙げられる。ここにおいて、紫外線吸収剤として用いられる化合物の残基は、連結基を介して炭素−炭素二重結合を構成する炭素に結合していてもよい。
重合体型の紫外線吸収剤は、紫外線吸収剤として用いられる低分子化合物の残基が、炭素−炭素二重結合を重合して形成されたポリマーの主鎖にペンダント状にぶら下がった構造を有する。
【００２４】
ここで紫外線吸収剤として用いられる化合物の残基とは、紫外線吸収剤として用いられる化合物中の少なくとも一つの水素又は官能基が除かれた有機基である。紫外線吸収剤として用いられる化合物の残基としては、ベンゾトリアゾール系紫外線吸収剤、トリアジン系紫外線吸収剤、ベンゾオキサジン系紫外線吸収剤またはベンゾフェノン系紫外線吸収剤等、上述した低分子化合物型の紫外線吸収剤として用いられる化合物の残基が挙げられる。
【００２５】
上記連結基としては、特に限定されないが、例えば、メチレン基、エチレン基、トリメチレン基、プロピレン基、テトラメチレン基、ペンタメチレン基、ヘキサメチレン基、オクタメチレン基、デカメチレン基等の炭素数１〜１０のアルキレン基や、オキシメチレン基、オキシエチレン基、オキシプロピレン基等の炭素数１〜１０のオキシアルキレン基、エステル結合、アミド結合、エーテル結合、又はウレタン結合などが挙げられる。
また、上記重合体は、少なくとも紫外線吸収剤として用いられる化合物の残基と炭素−炭素二重結合を有するモノマーと、紫外線吸収剤として用いられる化合物の残基を有さず少なくとも炭素−炭素二重結合を有するモノマーとの共重合体であっても良い。
【００２６】
前記重合体型の紫外線吸収剤の分子量としては、１００００以上、更に５００００以上であることが好ましい。なお、重合体型の場合の分子量は重量平均分子量をいう。
該分子量が１００００以上の場合には、該近赤外線紫外線吸収層中で、紫外線吸収剤が動きにくくなるため、近赤外線紫外線吸収層中に存在する紫外線吸収剤が、近赤外線紫外線吸収層の表面に経時でブリードアウトするのを防止しやすく、透明性の低下を防止することができる。また、その効果は、よりブリードアウトしにくい点から低分子化合物型よりも高い場合が多い。
【００２７】
また、重合体型の紫外線吸収剤の分子量は４０００００以下であることが好ましい。該分子量が４０００００より大きい場合には、単位体積当たりの紫外線吸収能力が比較的小さくなるため、紫外線吸収効果を得るために必要な紫外線吸収剤の含有量が多くなり、結果として、透明性が低下することや、必要量を相溶できず満足な性能が得られないというデメリットがある場合がある。
【００２８】
また、紫外線吸収剤をブリードアウトしにくくする点からは、分子量以外に、紫外線吸収剤の立体障害性や、バインダ樹脂との類似構造もしくは類似性質を考慮することが好ましい。紫外線吸収剤の立体障害性が大きいほどブリードアウトはしにくい。またバインダ樹脂との類似構造としては、例えば芳香族基をお互いに有する場合などがあり、類似性質には同程度の極性をお互いに有する場合などがある。
【００２９】
紫外線吸収剤の配合量は、近赤外線紫外線吸収層全体の固形分に対して０．５重量％〜７０重量％が好ましい。更に好ましくは２重量％〜５０重量％、特に好ましくは３〜４０％である。配合量が０．５重量％より少ない場合は十分な紫外線吸収性が得られにくい。一方、配合量が、７０重量％より多いと紫外線吸収剤がブリードアウトしやすく透明性が低下する恐れがある。また、近赤外線吸収剤が逆に劣化しやすくなる場合があり、近赤外線吸収除去機能が不十分となる恐れがある。
（バインダ樹脂）
【００３０】
本発明の近赤外線紫外線吸収層で使用するバインダ樹脂は透明性を有する必要がある。バインダ樹脂の透明性は、人が透明と感じる程度であれば特に制限はないが、ＪＩＳ  Ｋ７１０５に準拠した曇度（ヘイズ）が５以下のものが好ましく、３以下が特に好ましい。例えば、アクリル系樹脂、ウレタン系樹脂、フッソ系樹脂あるいはポリエステル系樹脂等を用いることができるが、中でも分子量が１００００以上のものが好ましく、特に好ましくは２００００以上である。これにより紫外線吸収剤のブリードアウトを効果的に抑制可能となるからである。
【００３１】
バインダ樹脂の配合量は、近赤外線紫外線吸収層全体の固形分に対して３０〜９５重量％が好ましい。
【００３２】
（光安定剤）
本発明で使用する光安定剤は、光（紫外線）があたることで近赤外線紫外線吸収層内部に生じたラジカルを触媒的に捕捉、安定化させることにより、近赤外線吸収剤のような構成材料の劣化を防ぎ、近赤外線吸収機能を安定に保持することができる成分である。光安定剤としては公知のものがいずれも使用できるが、中でも各種有機溶剤に対する溶解性、各種バインダ樹脂との相溶性、耐久性、紫外線吸収剤との相乗効果などの点からヒンダードアミン系光安定剤（ＨＡＬＳ）が好適である。ヒンダードアミン系光安定剤としては、例えばジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、ビス（１，２，２，６，６−ペンタメチル−４−ピペリジル）［［３，５−ビス（１，１−ジメチルエチル）−４−ヒドロキシフェニル］メチル］ブチルマロネート、ビス（２，２，６，６−テトラメチル−４−ピペリジル）セバケートなどの化合物が挙げられる。
【００３３】
光安定剤の分子量は、長時間の使用によって光安定化剤がブリードアウトするのを抑制する観点から、３００以上が好ましく、更に５００以上が好ましく、特に１００００以上が好ましい。また光安定剤の配合量は、近赤外線紫外線吸収層全体の固形分に対して０．１重量％〜５０重量％が好ましい。更に好ましくは０．５重量％〜４０重量％である。配合量が０．１重量％より少ない場合は十分な光安定剤の効果が得られない。一方、配合量が、７０重量％より多いと光安定剤がブリードアウトしやすく透明性が低下する恐れがある。
【００３４】
本発明の近赤外線紫外線吸収層は、上述の紫外線吸収剤、近赤外線吸収剤、バインダ樹脂及び光安定剤の他に、必要に応じ、添加剤等を含むことができる。また、後述するネオン光吸収色素や色調調整のための色素を含有させて、ネオン光吸収機能及び／又は色調調整機能を兼ねてもよい。添加剤としては、フィルムやコーティング膜等を形成する樹脂組成物に一般に使用される従来公知の添加剤等を用いることができ、例えば、レベリング剤、消泡剤、タレ性防止剤、酸化防止剤、粘性改質剤、金属不活性剤、過酸化物分解剤、可塑剤、帯電防止剤等が挙げられる。
【００３５】
本発明の近赤外線紫外線吸収層は、合目的的な任意の方法によって形成することができるが、近赤外線吸収剤及びバインダ樹脂の劣化防止を図るために、色素やバインダ樹脂等の劣化原因となる有害成分を使用せず、あるいは使用量が少なくて、かつ過度の温度や圧力を必要としない方法によって形成することが好ましい。そのような方法の一つとして、例えば、近赤外線吸収剤と紫外線吸収剤とを、バインダ樹脂を有機溶媒に溶解させた樹脂溶液、あるいは溶剤で湿潤ないし軟化させた樹脂中に添加し、十分分散させて得た組成物を後述する透明基材上に塗布あるいは押し出して、必要に応じて乾燥し、更に必要に応じて熱、電子線などにより硬化させて形成する方法が挙げられる。
【００３６】
バインダ樹脂を溶解させ、前記近赤外線吸収剤及び紫外線吸収剤を分散させる溶媒としては、上記紫外線吸収剤、近赤外線吸収剤、及びバインダ樹脂を均一に溶解又は分散可能なものであれば特に限定されない。例えば、アセトン、メチルエチルケトン、メチルイソブチルケトン、酢酸エチル、酢酸プロピル、ベンゼン、トルエン、キシレン、メタノール、エタノール、イソプロパノール、クロロホルム、テトラヒドロフラン、Ｎ，Ｎ−ジメチルホルムアミド、アセトニトリル、トリフルオロプロパノール、ｎ−ヘキサン、もしくはｎ−ヘプタンまたは水等が挙げられるが、これら以外のものであっても良い。
【００３７】
近赤外線紫外線吸収層形成用組成物を透明基材上に塗布する方法としては、例えば、浸漬、吹き付け、刷毛塗り、マイヤーバーコーティング、ドクターブレードコーティング、グラビアコーティング、グラビアリバースコーティング、キスリバースコーティング、３本ロールリバースコーティング、スリットリバースダイコーティング、ダイコーティング、もしくはコンマコーティング等の各種コーティングの方式を用いることができる。
【００３８】
近赤外線紫外線吸収層の厚さとしては、使用用途等により適宜設定すれば良く特に限定されるものではない。例えば、乾燥時の厚さを０．５〜１０００μｍとなるようにすることが好ましい。より好ましくは、１〜１００μｍである。更に好ましくは１〜５０μｍ、特に好ましくは１〜３０μｍである。
【００３９】
近赤外線紫外線吸収層は、ディスプレイ用フィルタが代表的な用途であるプラズマディスプレイパネルの前面に適用される場合、プラズマディスプレイパネルはキセノンガス放電を利用して発光する際に生じる近赤外線領域、即ち、８００ｎｍ〜１１００ｎｍの波長域を吸収するものであり、該帯域の近赤外線の透過率が２０％以下、更に１５％以下であることが好ましい。同時に近赤外線吸収層は、可視光領域、即ち、３８０ｎｍ〜７８０ｎｍの波長域で、十分な光線透過率を有することが望ましい。
【００４０】
［透明基材］
本発明のディスプレイ用フィルタに用いられる透明基材としては近赤外線紫外線吸収層を積層可能であれば特に限定されないが、軽量化及び高効率生産である連続巻取り生産が可能となる点から、樹脂機材であることが好ましい。樹脂基材としては、例えば、ポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、もしくはポリエーテルケトン等の樹脂からなるフィルムを挙げることができ、単独で、又は同種もしくは異種の物を積層して用いることができる。
【００４１】
透明基材の透明性は、透明基材が単層の場合、可視領域の光線透過率が８０％以上であることが好ましい。また、透明性を有するとは、無色透明であることが好ましいが、必ずしも無色透明であることに限られず、本発明の目的を妨げない程度であれば着色された着色透明であっても良い。可視領域の光線透過率はできる限り高いことが好ましいが、最終製品としては可視領域の光線透過率が５０％以上であることが必要なことから、最低２枚を積層する場合でも、それぞれの透明基材としては光線透過率が８０％であれば、目的に適う。光線透過率が高ければ高いほど透明基材を複数枚積層できるため、透明基材の単層の光線透過率はより好ましくは８５％以上であり、最も好ましくは９０％以上である。光線透過率を向上させるには厚みを薄くするのも有効な手段である。
【００４２】
透明基材の厚みは、透明性さえ満足すれば特に制限されないが、加工性の面からは、１２μｍ程度〜３００μｍ程度の範囲であることが好ましい。厚みが１２μｍ未満の場合は透明基材が柔軟過ぎて、加工する際の張力により伸張やシワが発生しやすい。また、厚みが３００μｍを超えるとフィルムの可撓性が減少し、各工程での連続巻き取りが困難になる上、透明基材同士を複数枚、積層する際の加工性が大幅に劣るといった問題もある。
【００４３】
［色調調整機能層］
本発明のディスプレイ用フィルタにおいて、近赤外線紫外線吸収層もしくはその積層体に付加し得る色調調整機能層は、パネルからの発光の色純度や色再現範囲、電源ＯＦＦ時のディスプレイ色などの改善の為にディスプレイ用フィルタの色を調整するためのものである。色調調整機能層は、可視領域である３８０〜７８０ｎｍに最大吸収波長を有する公知の色素から、目的に応じて任意に色素を組み合わせ、バインダ樹脂と共に塗工液とし、前述した近赤外線紫外線吸収層と同様に形成することができる。本色調調整機能層に用いることのできる公知の色素としては、特開２０００−２７５４３２号公報、特開２００１−１８８１２１号公報、特開２００１−３５００１３号公報、特開２００２−１３１５３０号公報等に記載の色素が好適に使用できる。更にこのほかにも、黄色光、赤色光、青色光等の可視光を吸収するアントラキノン系、ナフタレン系、アゾ系、フタロシアニン系、ピロメテン系、テトラアザポルフィリン系、スクアリリウム系、シアニン系等の色素を使用することができる。
【００４４】
［電磁波遮蔽機能層］
本発明のディスプレイ用フィルタにおいて、近赤外線紫外線吸収層もしくはその積層体に付加し得る電磁波遮蔽機能層は、電気的もしくは電子的な装置、とりわけ、プラズマディスプレイから発生した電磁波を遮蔽するものである。電磁波遮蔽層には金属メッシュ層と透明導電性薄膜層が利用されるが、電磁波遮蔽性の高い金属メッシュが好ましい。金属メッシュ層は、透明基材上に金属箔を積層し、エッチングによってメッシュ状とするので、透明基材と金属メッシュとの間には、接着剤層が介在することが普通である。接着剤層は、アクリル樹脂、ポリエステル樹脂、ポリウレタン樹脂、ポリビニルアルコール単独もしくはその部分のケン化品、塩化ビニル−酢酸ビニル共重合体、エチレン−酢酸ビニル共重合体、ポリイミド樹脂、エポキシ樹脂、ポリウレタンエステル樹脂等の接着剤で構成する。金属メッシュ層は、電磁波遮蔽機能を有するものであれば、その金属の種類は特に限定されるものではなく、例えば、銅、鉄、ニッケル、クロム、アルミニウム、金、銀、ステンレス、タングステン、クロム、チタン等を用いることができ、中でも銅が好ましい。銅箔の種類としては、圧延銅箔、電解銅箔等が挙げられるが、特に電解銅箔であることが好ましい。電解銅箔を選択することにより、厚さが１０μｍ以下の均一性の良いものとすることができ、また、黒化処理された際に、酸化クロム等との密着性を良好なものとすることができるからである。
【００４５】
ここで、本発明においては、上記金属メッシュは、その一方の面又は両面が黒化処理されていることが好ましい。黒化処理とは、酸化クロム等により金属メッシュの表面を黒化する処理であり、近赤外線紫外線吸収層もしくはその積層体に付与される際は、この酸化処理面は、通常観察者側の面となるように配置される。この黒化処理によって金属メッシュ層表面に形成された酸化クロム等により、金属メッシュ層表面の外光が吸収されることから、金属メッシュ層表面で光が散乱することを防止することができる。
【００４６】
金属メッシュ層の開口率は、電磁波遮蔽能の観点からは、低いほど良いが、開口率が低くなると光線透過率が低下するので、開口率としては５０％以上であることが好ましい。
また、金属メッシュ層の開口部と非開口部とが凹凸をなしているので、金属メッシュ層上に、バインダ樹脂が金属メッシュ層の厚み以上の厚みに形成された平坦化層が積層されていてもよい。
【００４７】
［反射防止機能層］
本発明のディスプレイ用フィルタにおいて、近赤外線紫外線吸収層もしくはその積層体に付加し得る反射防止機能層は、高屈折率層と低屈折率層とを組み合わせて積層されたものが代表的であるが、反射防止機能を有すればこれ以外の層構造を持つものであってもよい。高屈折率層は、例えば、ＺｎＯやＴｉＯ２の素材の薄膜、もしくはこれらの素材の微粒子が分散した透明性を有するバインダ樹脂膜である。また、低屈折率層は、ＳｉＯ２からなる薄膜、もしくはＳｉＯ２ゲル膜、または、フッ素含有の、もしくはフッ素及びケイ素含有の透明性を有するバインダ樹脂膜である。本発明のディスプレイ用フィルタに反射防止層が積層される場合には、積層された側の外光等の不要な光の反射を低下させ、適用されるディスプレイの画像もしくは映像のコントラストを高めることができる。
【００４８】
［防眩機能層］
本発明のディスプレイ用フィルタにおいて、近赤外線紫外線吸収層もしくはその積層体に付加し得る防眩機能層は、例えば、透明性を有するバインダ樹脂中に直径数μｍ程度のポリスチレン樹脂やアクリル樹脂等のビーズを分散させたものが挙げられる。当該層が持つ光拡性により、ディスプレイ前面に配置した際に、ディスプレイの特定の位置、方向に生じるシンチレーションの防止を行うためのものである。
【００４９】
［防汚染機能層］
本発明のディスプレイ用フィルタにおいて、当該ディスプレイ用フィルタに付加し得る防汚染機能層は、近赤外線紫外線吸収層もしくはその積層体を使用する際に、その表面に、不用意な接触や環境からの汚染が原因で、ごみや汚染物質が付着するのを防止し、あるいは付着しても除去しやすくするために形成される層である。例えば、フッソ系コート樹脂、シリコン系コート剤、シリコン・フッ素系コート剤等が使用され、なかでもシリコン・フッソ系コート剤が好ましく適用される。これらの防汚染層の厚さは好ましくは１００ｎｍ以下で、より好ましくは１０ｎｍ以下であり、更に好ましくは５ｎｍ以下である。これらの防汚染層の厚さが１００ｎｍを超えると防汚染性の初期値は優れているが、耐久性において劣るものとなる。防汚染性とその耐久性のバランスから５ｎｍ以下が最も好ましい。
【００５０】
［ネオン光吸収機能層］
本発明のディスプレイ用フィルタにおいて、近赤外線紫外線吸収層もしくはその積層体に付加し得るネオン光吸収機能層は、本発明によるディスプレイ用フィルタがプラズマディスプレイ用として用いられる際には、プラズマディスプレイパネルから放射されるネオン光を吸収するべく設置される。ネオン光の吸収領域は波長５５０〜６４０ｎｍであり、波長５５０ｎｍにおける光線の透過率が５０％以下になるように設計することが好ましい。
ネオン光吸収機能層は、少なくとも５５０〜６４０ｎｍの波長領域内に吸収極大を有する色素として従来から利用されてきた色素をバインダ樹脂に分散させ、前述した近赤外線紫外線吸収層と同様に形成することができる。該色素の具体例としては、シアニン系、オキソノール系、メチン系、サブフタロシアニン系もしくはポルフィリン系等を挙げることができる。
【００５１】
以上のようにして得られる本発明のディスプレイ用フィルタは、透明性の点からヘイズ値が６％、更に３％以下であることが好ましい。
また、近赤外線領域、即ち、８００ｎｍ〜１１００ｎｍにおける光線透過率の値の最大値が２０％以下、更に１５％以下であることが近赤外吸収機能の点から好ましい。
【００５２】
本発明のディスプレイ用フィルタは、３８０ｎｍ未満の波長領域の全てにおいて、光線透過率が１０％以下、更に７％以下であることが好ましい。
該光線透過率が上記範囲内のとき、電気的もしくは電子的な装置や自然光等に含まれる紫外線を、遮蔽ないし制御することができる。このことによって、紫外線による近赤外線吸収剤の劣化を抑制することが可能となり、光吸収機能や初期色味が長時間安定なディスプレイ用フィルタを得ることができる。また、更にディスプレイを構成する各種の樹脂材料その他の構成材料（例えば、バインダ樹脂材料や近赤外吸収剤等）の耐久性を更に向上させることが可能になる。
【００５３】
本発明のディスプレイ用フィルタは、次のように耐光性を評価する。
ディスプレイ用フィルタに対し、光源をサンシャインカーボンアークとするサンシャインウェザオメータ（例えば、スガ試験機（株）製  型式Ｓ８０）を用いて紫外線を２５５Ｗ／ｍ２、４３℃、１００時間照射させた前後の、ヘイズ値の差及び８００〜１１００ｎｍにおける光線透過率の値の差の最大値を求める。
ヘイズの値はＪＩＳ  Ｋ７１０５に準じて測定することができる。また、光線透過率は分光光度計、例えば、（（株）島津製作所製、品番：「ＵＶ−３１００ＰＣ」）を用いて、得られたディスプレイ用フィルタの光線透過率を測定できる。
本発明のディスプレイ用フィルタは、ヘイズの値の差が３％以下、かつ光線透過率の値の差の最大値が３％以下であり、環境安定性に優れ、紫外線照射による近赤外線吸収剤の劣化や紫外線吸収剤のブリードアウトによるヘイズ増加が抑制されているものである。ヘイズの値の差は、更に２％以下、特に１％以下が好ましく、光線透過率の差は、更に２％以下、特に１％以下が好ましい。
【００５４】
本発明のディスプレイは、上記ディスプレイ用フィルタがディスプレイの表示面に配置されていることを特徴とする。
本発明のディスプレイとしては、種々の電子機器の表示パネルであるＣＲＴ（ブラウン管）、ＬＣＤ（液晶ディスプレイ）、ＰＤＰ（プラズマディスプレイ）、有機・無機ＥＬディスプレイ、ＦＥＤ（フィールドエミッションディスプレイ）等の電子ディスプレイ等が挙げられる。
【００５５】
図２に示されるように、本発明のディスプレイ７において上記本発明によるディスプレイ用フィルタ１１が用いられる際は、ディスプレイパネル６から放射される近赤外線等の好ましくない光線あるいは電磁波等をカットするべくディスプレイパネル表示面８の前面に設置される。
【実施例】
【００５６】
後述する実施例において行った試験方法は以下のとおりである。
（１）光線透過率
分光光度計（（株）島津製作所製、品番：「ＵＶ−３１００ＰＣ」）を用いて、得られたディスプレイ用フィルタの光線透過率を測定した。
（２）ヘイズ
ＪＩＳ  Ｋ７１０５に準じて、得られたディスプレイ用フィルタのヘイズを測定した。
【００５７】
以下、実施例および比較例を挙げて、本発明を更に具体的に説明する。これらの記載により本発明を制限するものではない。尚、実施例中、部は特に特定しない限り重量部を表す。
下記実施例において、得られるディスプレイ用フィルタに対して、ＰＥＴフィルム側からサンシャインウェザオメータ（スガ試験機（株）製）を用いて紫外線を２５５Ｗ／ｍ２、４３℃、１００時間照射させたところ、８００〜１１００ｎｍの範囲で光線透過率の値の差が最大値を示す波長は、いずれも１０８０ｎｍであった。
【００５８】
＜実施例１＞
アクリル樹脂（三菱レイヨン（株）製、商品名：ＢＲ−８０）をメチルエチルケトン／トルエン中（溶媒配合比＝１：１）中に固形分比が２０％（質量基準）となるよう溶解したアクリル樹脂溶液１９．６ｇ中にジインモニウム系近赤外線吸収剤（日本カーリット（株）製、商品名：ＣＩＲ１０８５）０．２５ｇおよびベンゾトリアゾール系紫外線吸収剤（チバ・スペシャリティ・ケミカルズ（株）製、商品名：ＴＩＮＵＶＩＮ９２８、分子量：４４１．６）０．２ｇを添加して十分分散させて得た塗布用溶液を用い、市販のポリエチレンテレフタレート（ＰＥＴ）フィルム（東洋紡績（株）製、商品名：コスモシャインＡ４３００）、上にマイヤーバーにて乾燥膜厚が５μｍになるように塗布し、風速５ｍ／ｓｅｃのドライエアーが当たるオーブンにて１００℃で１分間乾燥して近赤外線紫外線吸収層を形成し、近赤外線紫外線吸収機能つきディスプレイ用フィルタを得た。
得られたディスプレイ用フィルタの１０８０ｎｍにおける光線透過率は５．２％、ヘイズは０．８％であった。上記ディスプレイ用フィルタに対し、ＰＥＴフィルム側からサンシャインウェザオメータを用いて紫外線を２５５Ｗ／ｍ２、４３℃、１００時間照射させたところ、１０８０ｎｍにおける光線透過率は６．３％、ヘイズは０．８％であった。
１００時間照射前後の、８００〜１１００ｎｍにおける光線透過率の値の差の最大値であった１０８０ｎｍにおける光線透過率の値の差は１．１％、ヘイズの値の差は０％だった。
【００５９】
＜実施例２＞
近赤外線吸収剤として、フタロシアニン系近赤外線吸収剤（日本触媒（株）製、商品名：ＩＲ−１）０．１５ｇを更に加えた以外は、前記実施例１と同様に実施してディスプレイ用フィルタを得た。
得られたディスプレイ用フィルタの１０８０ｎｍにおける光線透過率は４．８％、ヘイズは０．８％であった。上記ディスプレイ用フィルタに対し、ＰＥＴフィルム側からサンシャインウェザオメータを用いて紫外線を２５５Ｗ／ｍ２、４３℃、１００時間照射させたところ、１０８０ｎｍにおける光線透過率は６．１％、ヘイズは０．９％であった。
１００時間照射前後の、８００〜１１００ｎｍにおける光線透過率の値の差の最大値であった１０８０ｎｍにおける光線透過率の値の差は１．３％、ヘイズの値の差は０．１％であった。
【００６０】
＜実施例３＞
紫外線吸収剤として、ヒドロキシフェニルトリアジン紫外線吸収剤（チバ・スペシャリティ・ケミカルズ（株）製、商品名：ＴＩＮＵＶＩＮ４００、分子量：６４７）０．２ｇを用いた以外は、前記実施例１と同様に実施してディスプレイ用フィルタを得た。
得られたディスプレイ用フィルタの１０８０ｎｍにおける光線透過率は５．１％、ヘイズは０．８％であった。上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は６．４％、ヘイズは０．９％であった。
１００時間照射前後の、８００〜１１００ｎｍにおける光線透過率の値の差の最大値であった１０８０ｎｍにおける光線透過率の値の差は１．３％、ヘイズの値の差は０．１％であった。
【００６１】
＜実施例４＞
紫外線吸収剤の配合量を１．５ｇとした以外は、前記実施例３と同様に実施してディスプレイ用フィルタを得た。
得られたディスプレイ用フィルタの１０８０ｎｍにおける光線透過率は５．４％、ヘイズは０．９％であった。上記ディスプレイ用フィルタをＰＥＴフィルム側からサンシャインウェザオメータにて紫外線を２５５Ｗ／ｍ２、４３℃、１００時間照射させたところ、１０８０ｎｍにおける光線透過率は６．１％、ヘイズは１．３％であった。
１００時間照射前後の、８００〜１１００ｎｍにおける光線透過率の値の差の最大値であった１０８０ｎｍにおける光線透過率の値の差は０．７％、ヘイズの値の差は０．４％であった。
【００６２】
＜実施例５＞
紫外線吸収剤としてベンゾトリアゾール骨格を有する紫外線吸収性樹脂（新中村化学（株）製、商品名：ＵＶＡ１０５０Ｓ、分子量：４０万）０．４ｇを用いた以外は、前記実施例１と同様に実施してディスプレイ用フィルタを得た。
得られたディスプレイ用フィルタの１０８０ｎｍにおける光線透過率は５．１％、ヘイズは０．９％であった。上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は６．４％、ヘイズは１．０％であった。
１００時間照射前後の、８００〜１１００ｎｍにおける光線透過率の値の差の最大値であった１０８０ｎｍにおける光線透過率の値の差は１．３％、ヘイズの値の差は０．１％であった。
【００６３】
＜実施例６＞
光安定剤としてヒンダートアミン系光安定剤（チバ・スペシャリティ・ケミカルズ（株）製、商品名：ＴＩＮＵＶＩＮ２９２、分子量：５０８．８）０．４ｇを更に加えた以外は、前記実施例１と同様に実施してディスプレイ用フィルタを得た。
得られたディスプレイ用フィルタの１０８０ｎｍにおける光線透過率は５．５％、ヘイズは０．９％であった。上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は５．７％、ヘイズは１．０％であった。
１００時間照射前後の、８００〜１１００ｎｍにおける光線透過率の値の差の最大値であった１０８０ｎｍにおける光線透過率の値の差は０．２％、ヘイズの値の差は０．１％であった。
【００６４】
＜実施例７＞
光安定剤としてヒンダートアミン系光安定剤（新中村化学（株）製、商品名：ＨＡＬ１１０２５Ｓ、分子量：４０万）０．４ｇを更に加えた以外は、前記実施例５と同様に実施してディスプレイ用フィルタを得た。
得られたディスプレイ用フィルタの１０８０ｎｍにおける光線透過率は５．７％、ヘイズは１．０％であった。
上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は６．１％、ヘイズは１．０％であった。
１００時間照射前後の、８００〜１１００ｎｍにおける光線透過率の値の差の最大値であった１０８０ｎｍにおける光線透過率の値の差は０．４％、ヘイズの値の差は０％であった。
【００６５】
＜比較例１＞
紫外線吸収剤を用いなかった以外は、前記実施例１と同様に実施してディスプレイ用フィルタを得た。
得られたディスプレイ用フィルタの１０８０ｎｍにおける光線透過率は５．５％、ヘイズは０．９％であった。上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は４６．１％、ヘイズは１．０％であった。
１００時間照射前後の、８００〜１１００ｎｍにおける光線透過率の値の差の最大値であった１０８０ｎｍにおける光線透過率の値の差は４０．６％、ヘイズの値の差は０．１％であった。
【００６６】
＜比較例２＞
紫外線吸収剤としてベンゾトリアゾール系紫外線吸収剤（チバ・スペシャリティ・ケミカルズ（株）製、商品名：ＴＩＮＵＶＩＮ３２７、分子量：３５７．９）０．２ｇを用いた以外は、前記実施例１と同様に実施してディスプレイ用フィルタを得た。
得られたディスプレイ用フィルタの１０８０ｎｍにおける光線透過率は５．６％、ヘイズは０．９％であった。上記ディスプレイ用フィルタをＰＥＴフィルム側からサンシャインウェザオメータを用いて紫外線を２５５Ｗ／ｍ２、４３℃、１００時間照射させたところ、１０８０ｎｍにおける光線透過率は５．９％、ヘイズは４．５％であった。
１００時間照射前後の、８００〜１１００ｎｍにおける光線透過率の値の差の最大値であった１０８０ｎｍにおける光線透過率の値の差は０．３％、ヘイズの値の差は３．６％であった。
【００６７】
＜結果のまとめ＞
実施例１〜７で得られたディスプレイ用フィルタに対して４３℃で紫外線を１００時間照射させる前後の、８００〜１１００ｎｍにおける光線透過率の値の差の最大値及びヘイズの値の差は本発明の範囲内であり、紫外線照射前の近赤外吸収能及び透明性は、紫外線照射後においても保持された。
一方、紫外線吸収剤を用いなかった比較例１で得られたディスプレイ用フィルタは、紫外線照射前後の透明性は保持されたが、近赤外線吸収能に低下が認められた。
また、分子量が小さい系紫外線吸収剤を用いた比較例２で得られたディスプレイ用フィルタは、紫外線照射前後の近赤外吸収能は保たれたが、ヘイズ値の差が３％より大きくなり、透明性の低下が認められた。主として、紫外線吸収剤のブリードアウトによるものと推定される。
【図面の簡単な説明】
【００６８】
【図１】本発明のディスプレイ用フィルタの一例を示す概略断面図である。
【図２】本発明のディスプレイ用フィルタ及びこのディスプレイ用フィルタを表示面に配置されてなるディスプレイの一例を示す概略断面図である。
【図３】本発明のディスプレイ用フィルタの一例を示す概略断面図である。
【図４】本発明のディスプレイ用フィルタの一例を示す概略断面図である。
【符号の説明】
【００６９】
１  ディスプレイ用フィルタ
２  透明基材
３  近赤外線紫外線吸収層
４  積層体
５  機能層
６  ディスプレイパネル
７  ディスプレイ
８  ディスプレイパネル表示面
１１  ディスプレイ用フィルタ
【図１】
2007017742.tif 000003
【図２】
2007017742.tif 000004
【図３】
2007017742.tif 000005
【図４】
2007017742.tif 000006